СПОСОБ ГАЗОНЕПРОНИЦАЕМОЙ УСТАНОВКИ ОДНОГО ИЛИ НЕСКОЛЬКИХ СМЕЖНЫХ ДРУГ С ДРУГОМ ЭЛЕКТРОДОВ, РАСХОДУЮЩИХ КИСЛОРОД, В ЭЛЕКТРОХИМИЧЕСКУЮ ПОЛУЯЧЕЙКУ И ЭЛЕКТРОХИМИЧЕСКАЯ ЯЧЕЙКА ДЛЯ ЭЛЕКТРОЛИЗА ХЛОРИДОВ ЩЕЛОЧНЫХ МЕТАЛЛОВ

1. Способ газонепроницаемой установки одного или нескольких смежных друг с другом электродов (1, 1а), расходующих кислород, в электрохимическую полуячейку (2), отличающийся тем, что возникающие при размещении расходующих кислород электродов (1, 1а) на раме (3) газового отделения (4) полуячейки (2) участки излома (5), и/или участки трещин (6) на расходующих кислород электродах (1, 1а), и/или участки перекрывания (8) соседствующих расходующих кислород электродов (1) и (1а) герметизируют пастой (9), которая состоит, по меньшей мере, из оксида серебра, гидрофобного полимерного компонента и перфторированного или частично фторированного растворителя.
50
2. Способ по п.1, отличающийся тем, что паста (9) содержит оксид серебра со средним размером частиц D в 0,5-50 мкм, предпочтительно 1-30 мкм.
3. Способ по п.1 или 2, отличающийся тем, что основу пасты (9) и/или расходующих кислород электродов (1, 1а) независимо друг от друга составляет фторированный полимер, в частности, политетрафторэтилен (ПТФЭ) и содержащий серебро материал, обладающий каталитической активностью.
4. Способ по п.1 или 2, отличающийся тем, что каталитически активный компонент в пасте (9) и/или в расходующих кислород электродах (1, 1а) независимо друг от друга включает в себя: серебро, оксид серебра (I) или оксид серебра (II) либо же смеси серебра и оксида серебра.
5. Способ по п.1 или 2, отличающийся тем, что содержание обладающего каталитической активностью компонента в пасте (9) составляет, по меньшей мере, 10 вес.% оксида серебра, особо предпочтительно - по меньшей мере 20 вес.% оксида серебра от общей массы пасты.
6. Способ по п.1 или 2, отличающийся тем, что герметизирующая паста (9) и/или расходующие кислород электроды (1, 1а) характеризуются смесями, которые независимо друг от друга содержат в качестве обладающего каталитической активностью компонента 70-95 вес.% оксида серебра, 0-15 вес.% металлического порошка серебра и 3-15 вес.% фторированного полимера, в частности, ПТФЭ.
7. Способ по п.1 или 2, отличающийся тем, что пасту (9) и расходующие кислород электроды (1, 1а) после нанесения пасты (9) спрессовывают друг с другом.
8. Способ по п.1 или 2, отличающийся тем, что паста (9) содержит в качестве фторированного растворителя вещество из ряда перфорированных углеводородов, предпочтительно перфтороктан, или перфтортриэтиламин, или простой перфторполиэфир, или смеси этих растворителей.
9. Способ по п.1 или 2, отличающийся тем, что паста (9) характеризуется долей гидрофобного полимерного компонента максимум в 60 вес.%, особо предпочтительно - самое большее в 40 вес.% от общей массы пасты.
10. Способ по п.1 или 2, отличающийся тем, что паста (9) характеризуется долей частично фторированного или перфторированного растворителя максимум в 80 вес.%, особо предпочтительно - самое большее в 60 вес.% от общей массы пасты.
11. Способ по п.1 или 2, отличающийся тем, что пасту (9) наносят на одну или обе стороны подлежащих герметизации участков РКЭ слоем толщиной от 0,1 до 1000 мкм.
12. Электрохимическая полуячейка (2) для электролиза хлоридов щелочных металлов, включающая один или несколько смежных друг с другом электродов (1, 1а), расходующих кислород, в электрохимическую полуячейку (2), отличающаяся тем, что у расходущих кислород электродов (1, 1а) имеются возникающие при размещении расходующих кислород электродов (1, 1а) на раме (3) газового отделения (4) полуячейки (2) участки излома (5), и/или участки трещин (6) на расходующих кислород электродах (1, 1а), и/или участки перекрывания (8) соседствующих расходующих кислород электродов (1) и (1а), которые герметизируют пастой (9), состоящей, по меньшей мере, из оксида серебра, гидрофобного полимерного компонента и перфторированного или частично фторированного растворителя.